(57)【特許請求の範囲】
【請求項１】
（ｉ）基材にキラル液晶前駆体組成物を適用するステップと、
（ｉｉ）適用した組成物を加熱して第１のキラル液晶状態にするステップと、
（ｉｉｉ）適用した組成物の１つまたは複数の領域にキラルドーパント組成物を適用するステップと、
（ｉｖ）前記１つまたは複数の領域の少なくとも１つを加熱して第２のキラル液晶状態にするステップと、
（ｖ）このように改質されたキラル液晶前駆体組成物の硬化ステップおよび重合ステップの少なくとも一方と
を含む方法により得ることができる液晶ポリマーマーキング。
【請求項２】
キラル液晶前駆体組成物が、（ｉ）１種または複数のネマチック化合物Ａおよび（ｉｉ）前記キラル液晶前駆体組成物のコレステリック状態を引き起こすことができる１種または複数のキラルドーパント化合物Ｂを含む、請求項１に記載のマーキング。
【請求項３】
キラル液晶前駆体組成物が少なくとも２種の化合物Ａを含む、請求項１または２に記載のマーキング。
【請求項４】
１種または複数のネマチック化合物Ａならびに１種または複数のキラルドーパント化合物Ｂが、少なくとも１つの重合可能な基を含む少なくとも１種の化合物を含む、請求項２または３に記載のマーキング。
【請求項５】
少なくとも１つの重合可能な基が不飽和炭素−炭素結合を含む、請求項４に記載のマーキング。
【請求項６】
少なくとも１つの重合可能な基が式Ｈ2Ｃ＝ＣＨ−Ｃ（Ｏ）−の基を含む、請求項４または５に記載のマーキング。
【請求項７】
１種または複数のネマチック化合物Ａの全ておよび１種または複数のキラルドーパント化合物Ｂの全てが、少なくとも１つの重合可能な基を含む、請求項２〜６のいずれか一項に記載のマーキング。
【請求項８】
キラル液晶前駆体組成物が少なくとも１種の式（Ｉ）：
【化１】
0005416847.tif 000014
のキラルドーパント化合物Ｂを含み、
式中、
Ｒ1、Ｒ2、Ｒ3、Ｒ4、Ｒ5、Ｒ6、Ｒ7およびＲ8は、それぞれ独立してＣ1〜Ｃ6アルキルおよびＣ1〜Ｃ6アルコキシを示し、
Ａ1およびＡ2は、それぞれ独立して式（ｉ）〜（ｉｉｉ）：
（ｉ）−［（ＣＨ2）y−Ｏ］z−Ｃ（Ｏ）−ＣＨ＝ＣＨ2、
（ｉｉ）−Ｃ（Ｏ）−Ｄ1−Ｏ−［（ＣＨ2）y−Ｏ］z−Ｃ（Ｏ）−ＣＨ＝ＣＨ2、
（ｉｉｉ）−Ｃ（Ｏ）−Ｄ2−Ｏ−［（ＣＨ2）y−Ｏ］z−Ｃ（Ｏ）−ＣＨ＝ＣＨ2、
の基を示し、
Ｄ1は、式
【化２】
0005416847.tif 000015
の基を示し、
Ｄ2は、式
【化３】
0005416847.tif 000016
の基を示し、
ｍ、ｎ、ｏ、ｐ、ｑ、ｒ、ｓ、およびｔは、それぞれ独立して０、１、または２を示し、
ｙは０、１、２、３、４、５、または６を示し、
ｙが０の場合、ｚは０であり、ｙが１〜６の場合、ｚは１である、
請求項２〜７のいずれか一項に記載のマーキング。
【請求項９】
キラルドーパント組成物が、少なくとも１種の式（Ｉ）：
【化４】
0005416847.tif 000017
のキラルドーパント化合物Ｃを含み、
式中、
Ｒ1、Ｒ2、Ｒ3、Ｒ4、Ｒ5、Ｒ6、Ｒ7およびＲ8は、それぞれ独立してＣ1〜Ｃ6アルキルおよびＣ1〜Ｃ6アルコキシを示し、
Ａ1およびＡ2は、それぞれ独立して式（ｉ）〜（ｉｉｉ）：
（ｉ）−［（ＣＨ2）y−Ｏ］z−Ｃ（Ｏ）−ＣＨ＝ＣＨ2、
（ｉｉ）−Ｃ（Ｏ）−Ｄ1−Ｏ−［（ＣＨ2）y−Ｏ］z−Ｃ（Ｏ）−ＣＨ＝ＣＨ2、
（ｉｉｉ）−Ｃ（Ｏ）−Ｄ2−Ｏ−［（ＣＨ2）y−Ｏ］z−Ｃ（Ｏ）−ＣＨ＝ＣＨ2、
の基を示し、
Ｄ1は、式
【化５】
0005416847.tif 000018
の基を示し、
Ｄ2は、式
【化６】
0005416847.tif 000019
の基を示し、
ｍ、ｎ、ｏ、ｐ、ｑ、ｒ、ｓ、およびｔは、それぞれ独立して０、１、または２を示し、
ｙは０、１、２、３、４、５、または６を示し、
ｙが０の場合、ｚは０であり、ｙが１〜６の場合、ｚは１である、
請求項１〜８のいずれか一項に記載のマーキング。
【請求項１０】
キラルドーパント組成物が、式（Ｉ）の化合物とは異なる少なくとも１種のキラルドーパント化合物Ｄをさらに含む、請求項９に記載のマーキング。
【請求項１１】
キラルドーパント組成物が、電磁スペクトルの可視または不可視領域で吸収する顔料および染料の少なくとも一方をさらに含む、請求項１〜１０のいずれか一項に記載のマーキング。
【請求項１２】
キラルドーパント組成物が発光顔料および発光染料の少なくとも一方をさらに含む、請求項１〜１１のいずれか一項に記載のマーキング。
【請求項１３】
（ｉｉ）が、適用した組成物を約５５℃〜約１５０℃の温度まで加熱することを含む、請求項１〜１２のいずれか一項に記載のマーキング。
【請求項１４】
（ｉｖ）が、前記１つまたは複数の領域の少なくとも１つを約５５℃〜約１５０℃の温度まで加熱することを含む、請求項１〜１３のいずれか一項に記載のマーキング。
【請求項１５】
（ｉ）が、連続インクジェット印刷、ドロップオンデマンドインクジェット印刷、スプレーコーティング、およびバルブジェット印刷の少なくとも１つによりキラル液晶前駆体組成物を適用することを含む、請求項１〜１４のいずれか一項に記載のマーキング。
【請求項１６】
（ｉｉｉ）が、連続インクジェット印刷、ドロップオンデマンドインクジェット印刷、スプレーコーティング、およびバルブジェット印刷の少なくとも１つによりキラルドーパント組成物を適用することを含む、請求項１〜１５のいずれか一項に記載のマーキング。
【請求項１７】
（ｉｉｉ）の直後に前記１つまたは複数の領域の上に空気流を通す、請求項１〜１６のいずれか一項に記載のマーキング。
【請求項１８】
１次元バーコード、スタックド１次元バーコード、２次元バーコード、３次元バーコード、およびデータマトリックスの１種または複数から選択されるコードを表す画像、写真、ロゴ、証印、およびパターンの少なくとも１種の形態である、請求項１〜１７のいずれか一項に記載のマーキング。
【請求項１９】
請求項１〜１８のいずれか一項に記載のマーキングを含む基材。
【請求項２０】
前記マーキングがセキュリティ要素、認証要素、識別要素、ならびにトラッキングおよびトレーシング要素の少なくとも１種の機能を果たす、請求項１９に記載の基材。
【請求項２１】
身分証明書、ラベル、包装、銀行券、機密文書、旅券、印紙、インク転写フィルム、および反射フィルムの少なくとも１種であるか、またはそれらを含む、請求項１９に記載の基材。
【請求項２２】
（ｉ）基材にキラル液晶前駆体組成物を適用するステップと、
（ｉｉ）適用した組成物を加熱して第１のキラル液晶状態にするステップと、
（ｉｉｉ）適用した組成物の１つまたは複数の領域にキラルドーパント組成物を適用するステップと、
（ｉｖ）前記１つまたは複数の領域の少なくとも１つを加熱して第２のキラル液晶状態にするステップと、
（ｖ）このように改質されたキラル液晶前駆体組成物の硬化ステップおよび重合ステップの少なくとも一方と
を含む、基材に液晶ポリマーマーキングを供する方法。
【請求項２３】
少なくとも請求項２〜１７のいずれか一項に記載の特徴を有する、請求項２２に記載の方法。
【発明の詳細な説明】
【技術分野】
【０００１】
関連出願の相互参照
本出願は、米国特許法第１１９条（ｅ）の下で、その開示全体を参照により本明細書に明白に組み込む２００９年１２月８日出願の米国仮出願第６１／２６７，６６２号の利益を主張するものである。
【０００２】
本発明は、キラルネマチック（コレステリックとも呼ばれる）液晶ポリマーをベースにしたマーキングに関する。本発明は、キラルネマチック液晶層が改質剤を用いて局所的または選択的に（１つまたは複数の領域が）改質されるキラルネマチック液晶フィルムの改質方法にも関する。
【背景技術】
【０００３】
大量生産品が個別アイテムベースではなくロットベースで扱われる場合、該製品の偽造および市場迂回が容易になる。そのような場合、偽造または迂回された製品はサプライチェーンに容易に導入される。製造業者および小売業者は、そのような偽造または迂回された（並行輸入または密輸された）製品とそれらの元の製品とを販売される個々の単位のレベルで見分けられる立場にありたいと考えている。
【０００４】
偽造を防止するためにマーキングが現在広く使用されており、例えば、視角依存色を示す「光学的に可変の」特徴が認証手段として当技術分野において提案されてきた。これらの中には、ホログラム（その開示全体を参照により本明細書に組み込むＲｕｄｏｌｆ  Ｌ．ｖａｎ  Ｒｅｎｅｓｓｅ、「Ｏｐｔｉｃａｌ  Ｄｏｃｕｍｅｎｔ  Ｓｅｃｕｒｉｔｙ」第２版、１９９８年、第１０章を参照せよ）および光学薄膜セキュリティデバイス（同上、第１３章）がある。
【０００５】
偽造を防止するための別のタイプのマーキングは、視角依存色を示すコレステリック液晶である。白色の光を照射すると、コレステリック液晶構造は所定の色（所定の波長範囲）の光を反射し、その色は、利用する材料に依存し、一般に観測の角度およびデバイスの温度により変動する。その前駆材料自体は無色であり、観察される色（所定の波長範囲）は、所与の温度で液晶材料がとるコレステリック螺旋構造での物理的な反射作用のみに起因するものである（その開示全体を参照により本明細書に組み込むＪ．Ｌ．Ｆｅｒｇａｓｏｎ、Ｍｏｌｅｃｕｌａｒ  Ｃｒｙｓｔａｌｓ、第１巻、２９３〜３０７頁（１９６６年）を参照せよ）。特に、液晶材料（コレステリック液晶ポリマー（ＣＬＣＰ））においては、コレステリック螺旋構造が重合を介して所定の状態で「凍結」されており、したがって温度非依存性となっている。
【０００６】
キラルネマチック液晶相は、一般に、分子が互いに対してわずかな角度で整列するように働く分子間力を生み出すキラルドーパントを含むネマチックメソゲン分子からなる。その結果、各層のダイレクターがその上下に対してねじれている非常に薄い２−Ｄネマチック様層の積重ねとして可視化することができる構造が形成される。キラルネマチック液晶相の重要な特徴はピッチｐである（図１を参照せよ）。ピッチｐは、ダイレクターが螺旋において完全に１回転するのに必要な（垂直）距離として定義されている。
【０００７】
キラルネマチック相の螺旋構造の特徴的な性質は、その波長が特定の範囲に入る光を選択的に反射する能力である。この範囲が可視スペクトルの一部と重複する場合、観察者が有色の反射を知覚することとなる。この範囲の中心は、その材料の平均屈折率を乗じたピッチとほぼ等しい。ピッチ長さを変更する連続層間のダイレクター配向の段階的変化が温度に依存し、それにより、反射された光の波長が温度の関数として変化するため、ピッチに対して影響を有するパラメーターの１つは温度である。分子の温度を増大し、したがって、分子に多くの熱エネルギーを付与することによりダイレクターが変化する角度を大きくし、それによりピッチを狭めることができる。同様に、分子の温度を低下することによりキラルネマチック液晶のピッチ長さが増大する。液晶ポリマーおよび液晶相の他の定義は、その開示全体を参照により本明細書に組み込むＭ．Ｂａｒｏｎ、Ｐｕｒｅ  Ａｐｐｌ．Ｃｈｅｍ．、２００１年、第７３巻、第５号、８４５〜８９５頁で見られる。
【発明の概要】
【発明が解決しようとする課題】
【０００８】
キラル液晶ポリマーフィルムのセキュリティのレベルを高めるために思い浮かぶ第１のアイディアは、パターン、証印またはバーコードの形態のコードを液晶ポリマーフィルムに重畳することである。しかし、偽造者がコードを改ざんしてコードを手動で液晶ポリマーフィルムに適用するリスクが常にある。
【０００９】
この問題を克服するための第２の可能性は、液晶ポリマーフィルム内にコードを直接挿入することである。例えば、その開示全体を参照により本明細書に組み込む米国特許第６，２０７，２４０号は、視角依存性の反射色を有し、特定の吸収色を示す吸収タイプの顔料をさらに含むコレステリック液晶ポリマー（ＣＬＣＰ）のエフェクトコーティングについて記載している。シンボルまたはテキストなどのマーキングは、レーザー照射によりＣＬＣＰコーティング内に生成される。レーザー光線により照射された領域のＣＬＣＰ材料が炭化する。結果的に、ＣＬＣＰがコーティングされた基材の色、またはＣＬＣＰに組み込まれた吸収顔料の色が、照射された領域で可視となる。しかし、該方法は、マーキングが可視となるように材料を炭化するために高出力レーザーを必要とする。
【００１０】
その開示全体を参照により本明細書に組み込むＵＳ  ２００６／０２５７６３３  Ａ１で別の可能性が記載されており、その方法は、液晶ポリマーだけではなくポリマー全般に適用される。該方法は、ポリマー基材の表面の所定の領域に浸透物質を適用して、浸透物質が適用されたポリマー基材の表面と超臨界流体とを接触させて、ポリマー基材に浸透物質を浸透させるステップからなる。該方法により、選択的に（部分的に）ポリマーの表面の一部を改質することが可能となる。しかし、多数のアイテムの高速でのマーキングが必要とされる工業プロセスに関しては、該方法は複雑であり、実施するには費用がかかる。
【課題を解決するための手段】
【００１１】
本発明は、液晶ポリマーマーキングを提供する。該マーキングは、以下の順番で、
（ｉ）（固体）基材の少なくとも１つの表面にキラル液晶前駆体組成物を適用するステップと、
（ｉｉ）適用した第１の組成物を加熱してキラル液晶状態にするステップと、
（ｉｉｉ）適用した組成物の１つまたは複数の領域（area（region））に（少なくとも１種の）キラルドーパント組成物を適用するステップと、
（ｉｖ）該１つまたは複数の領域の少なくとも１つを加熱して第２のキラル液晶状態にするステップと、
（ｖ）このように改質されたキラル液晶前駆体組成物の硬化ステップおよび重合ステップの少なくとも一方と
を含む方法により得ることができる。
【００１２】
一態様において、キラル液晶前駆体組成物は、（ｉ）１つまたは複数の（例えば２種、３種、４種、５種以上、特に、少なくとも２種の）異なるネマチック化合物Ａおよび（ｉｉ）加熱時にキラル液晶前駆体組成物のコレステリック状態を引き起こすことができる１つまたは複数の（例えば、２種、３種、４種、５種以上の）異なるキラルドーパント化合物Ｂを含み得る。さらに、１種または複数のネマチック化合物Ａおよび１種または複数のキラルドーパント化合物Ｂは、いずれも、少なくとも１つの重合可能な基を含む少なくとも１種の化合物を含み得る。例えば、１種または複数のネマチック化合物Ａの全ておよび１種または複数のキラルドーパント化合物Ｂの全ては、少なくとも１つの重合可能な基を含み得る。少なくとも１つの重合可能な基は、例えば、遊離ラジカル重合に関与することができる基、特に、（好ましくは活性化した）不飽和炭素−炭素結合を含む基、例えば、式Ｈ2Ｃ＝ＣＨ−Ｃ（Ｏ）−の基などを含み得る。
【００１３】
本発明のマーキングの別の態様において、キラル液晶前駆体組成物は、少なくとも１種の式（Ｉ）：
【化１】
0005416847.tif 000002
(I)
のキラルドーパント化合物Ｂを含み得、
式中、
Ｒ1、Ｒ2、Ｒ3、Ｒ4、Ｒ5、Ｒ6、Ｒ7およびＲ8は、それぞれ独立してＣ1〜Ｃ6アルキルおよびＣ1〜Ｃ6アルコキシを示し、
Ａ1およびＡ2は、それぞれ独立して式（ｉ）〜（ｉｉｉ）：
（ｉ）−［（ＣＨ2）y−Ｏ］z−Ｃ（Ｏ）−ＣＨ＝ＣＨ2、
（ｉｉ）−Ｃ（Ｏ）−Ｄ1−Ｏ−［（ＣＨ2）y−Ｏ］z−Ｃ（Ｏ）−ＣＨ＝ＣＨ2、
（ｉｉｉ）−Ｃ（Ｏ）−Ｄ2−Ｏ−［（ＣＨ2）y−Ｏ］z−Ｃ（Ｏ）−ＣＨ＝ＣＨ2、
の基を示し、
Ｄ1は、式
【化２】
0005416847.tif 000003
の基を示し、
Ｄ2は、式
【化３】
0005416847.tif 000004
の基を示し、
ｍ、ｎ、ｏ、ｐ、ｑ、ｒ、ｓ、およびｔは、それぞれ独立して０、１、または２を示し、
ｙは０、１、２、３、４、５、または６を示し、
ｙが０の場合、ｚは０であり、ｙが１〜６の場合、ｚは１である。
【００１４】
本発明のマーキングのさらに別の態様において、キラルドーパント組成物は、上記の少なくとも１種の式（Ｉ）のキラルドーパント化合物Ｃを含み得る。別の態様において、キラルドーパント組成物は、式（Ｉ）の化合物とは異なる少なくとも１種のキラルドーパント化合物Ｄをさらに含み得る。
【００１５】
本マーキングのさらなる態様において、キラルドーパント組成物は、電磁スペクトルの可視または不可視領域で吸収する少なくとも１種の顔料および／または染料をさらに含むことができ、ならびに／あるいは少なくとも１種の発光顔料および／または染料をさらに含むことができる。
【００１６】
本発明のマーキングの別の態様において、該方法の段階（ｉｉ）は、適用した組成物を約５５℃〜約１５０℃の温度、例えば、約５５℃〜約１００℃、または約６０℃〜約１００℃まで加熱することを含むことができ、および／または該方法の段階（ｉｖ）は、該１つまたは複数の領域の少なくとも１つを約５５℃〜約１５０℃の温度、例えば、約５５℃〜約１００℃、または約６０℃〜約１００℃まで加熱することを含むことができる。
【００１７】
さらなる態様において、該方法の段階（ｉ）および／または段階（ｉｉｉ）は、連続インクジェット印刷および／またはドロップオンデマンドインクジェット印刷および／またはスプレーコーティングおよび／またはバルブジェット印刷によるキラル液晶前駆体組成物および／またはキラルドーパント組成物の適用（例えば、堆積）を含み得る。
【００１８】
別の態様において、該方法の段階（ｉｉｉ）の直後に、該１つまたは複数の領域の表面の上に、好ましくは該表面に対して（実質的に）平行に空気流を通すことができる。
【００１９】
さらに別の態様において、本発明のマーキングは、１次元バーコード、スタックド１次元バーコード、２次元バーコード、３次元バーコード、およびデータマトリックスの１種または複数から選択されるコードを表す画像、写真、ロゴ、証印、またはパターンの少なくとも１種の形態とすることができる。
【００２０】
本発明は、その様々な態様を含めた上記の本発明のマーキングを含む（例えば、その表面に担持する）基材も提供する。
【００２１】
該基材の一態様において、該マーキングは、セキュリティ要素、認証要素、識別要素、ならびにトラッキングおよびトレーシング要素の少なくとも１つとしての機能を果たし得る。
【００２２】
別の態様において、該基材は、身分証明書、ラベル、包装、銀行券、機密文書、旅券、印紙、インク転写フィルム、および反射フィルムの少なくとも１種であるか、またはそれらを含むことができる。
【００２３】
本発明は、（ｉ）１種または複数のネマチック化合物Ａおよび（ｉｉ）熱を加えるとセキュリティインクのコレステリック状態を引き起こすことができる１種または複数のキラルドーパント化合物Ｂを含むセキュリティインクも提供する。
【００２４】
一態様において、該セキュリティインクは、少なくとも１種の上記式（Ｉ）のキラルドーパント化合物Ｂを含み得る。
【００２５】
本発明は、基材に液晶ポリマーマーキングを供する方法も提供する。該方法は、以下の順番で、
（ｉ）（固体）基材の少なくとも１つの表面にキラル液晶前駆体組成物を適用するステップと、
（ｉｉ）適用した組成物を加熱して第１のキラル液晶状態にするステップと、
（ｉｉｉ）適用した組成物の１つまたは複数の領域（area（region））に（少なくとも１種の）キラルドーパント組成物を適用するステップと、
（ｉｖ）該１つまたは複数の領域の少なくとも１つを加熱して第２のキラル液晶状態にするステップと、
（ｖ）このように改質されたキラル液晶前駆体組成物の硬化ステップおよび重合ステップの少なくとも一方と
を含む。
【００２６】
本発明は、（例えば、その少なくとも１つの（外側の）表面に）マーキングを含む基材も提供する。該マーキングは、第１のキラル液晶状態にあるキラル液晶ポリマーの層またはフィルムを含む。該層またはフィルムは、その少なくとも１つの領域（area（region））に、第１のキラル液晶状態にあるポリマーの光学的性質とは異なる少なくとも１つの光学的性質を有する第２のキラル液晶状態にある液晶ポリマーを含む。
本発明は、本発明の代表的な実施形態の非限定的な例として複数の図面を参照しながら以下の詳細な記述でさらに説明する。
【図面の簡単な説明】
【００２７】
【図１】ネマチック、スメチックおよびコレステリック液晶を例示する概略図である。
【図２】２つの異なる角度から見た本発明のマーキングの写真である。
【発明を実施するための形態】
【００２８】
本明細書において示す細目は一例として示すものであり、本発明の実施形態の例示的な議論のためのものでしかなく、本発明の原理および概念的態様の最も有用で容易に理解される説明であると考えられるものを提供するためのものである。この点において、本発明の基本的理解のために必要な程度を超えて詳細に本発明の構造的詳細を示す試みはしていないが、図面と共に説明を読むことにより本発明の複数の形態を実際に具体化する方法が当業者には明らかとなる。
【００２９】
本発明において使用するための基材は特に制限されておらず、様々なタイプのものとすることができる。該基材は、例えば、金属（例えば、様々なアイテム、例えば、飲料または食料品などを保持するための缶などの容器の形態のもの）、光学繊維、織物、コーティング、およびそれらの等価物、プラスチック材料、ガラス（例えば、様々なアイテム、例えば、飲料または食料品などを保持するためのビンなどの容器の形態のもの）、厚紙、包装、紙、およびポリマー材料の１種または複数から（本質的に）なるか、またはそれらを含む。これらの基材材料が、もっぱら、本発明の範囲を限定することなく説明するために示すものであることを指摘しておく。該基材は、制限された多孔度を有することが好ましい（例えば、実質的に無孔でもよい）。
【００３０】
該基材は、さらに有益なことに、前駆体組成物が適用される表面またはバックグラウンドが暗いかまたは黒色である。いかなる理論にも拘束されることを望むものではないが、暗いかまたは黒色のバックグラウンドの場合、コレステリック液晶材料により透過される光がバックグラウンドによりほとんど吸収され、そのため、残留するバックグラウンドからの後方散乱によってコレステリック液晶材料自体の反射の肉眼による知覚が妨害されることはないと推測される。対照的に、明るいかまたは白色の表面またはバックグラウンドを有する基材では、コレステリック液晶材料の反射色は、バックグラウンドからの強い後方散乱が原因で、黒色または暗いバックグラウンドと比較して見えにくい。しかし、明るいかまたは白色のバックグラウンドの場合でさえ、円偏光フィルターがそのキラル螺旋構造に従って２つの可能な円偏光成分の一方のみを選択的に反射するため、円偏光フィルターを用いてコレステリック液晶材料を常に識別することができる。
【００３１】
好適な基材の非限定的な例としては、黒色のグラビアインクで暗色化された（ワニスでオーバープリントされていない）厚紙、黒色のオフセットインクで暗色化された（ワニスでオーバープリントされていない）厚紙、任意の黒色のインクで暗色化され水ベースのワニスでオーバープリントされた厚紙、任意の黒色のインクで暗色化され溶媒ワニスでオーバープリントされた厚紙、黒色のコーティングで処理された金属が挙げられる。一般に、そのコーティングがキラル液体前駆体組成物および改質剤において使用する溶媒（複数可）に可溶性ではないか、またはわずかに可溶性の任意の（好ましくは無孔で好ましくは黒色の）基材（必ずしも平坦ではなくてもよく、でこぼこしていてもよい）が、本発明の目的に好適な基材である。
【００３２】
本発明のマーキングを作製するのに使用し、基材の少なくとも１つの表面の少なくとも一部に適用する（例えば、堆積させる）キラル液晶前駆体組成物は、（ｉ）１種または複数のネマチック化合物Ａおよび（ｉｉ）該組成物のコレステリック状態を引き起こすことができる１種または複数のコレステリック（すなわち、キラルドーパント）化合物Ｂ（コレステロールを含む）の混合物を含む。得ることができるコレステリック状態のピッチは、ネマチックおよびコレステリック化合物の相対比に左右される。典型的には、本発明において使用するためのキラル液晶前駆体組成物中の１種または複数のネマチック化合物Ａの（全）濃度は、１種または複数のコレステリック化合物Ｂの（全）濃度の約５〜約２０倍である。該１種または複数のコレステリック化合物は結晶化する傾向にあり、それにより、特定の光学的性質を有する所望の液晶状態を得ることが不可能になるため、一般に、高濃度のコレステリック化合物を有する前駆体組成物は（多くの場合可能ではあるが）望ましくない。
【００３３】
キラル液晶前駆体組成物における使用に適したネマチック化合物Ａは当技術分野において知られており、単独で（すなわち、コレステリック化合物なしで）使用する場合、該化合物は、その複屈折を特徴とする状態で並ぶ。本発明における使用に適したネマチック化合物の非限定的な例は、例えば、ＷＯ９３／２２３９７、ＷＯ９５／２２５８６、ＥＰ−Ｂ−０８４７４３２、米国特許第６，５８９，４４５号、ＵＳ２００７／０２２４３４１Ａ１およびＪＰ２００９−３００６６２Ａで記載されている。これらの文書の開示全体は参照により本明細書に組み込む。
【００３４】
本発明において使用するための好ましいクラスのネマチック化合物は、１分子当たりに、互いに同一であるかまたは異なっている１つまたは複数（例えば、１つ、２つまたは３つ）の重合可能な基を含む。重合可能な基の例としては、遊離ラジカル重合に関与することができる基、特に、炭素−炭素二重または三重結合を含む基、例えば、アクリレート部分、ビニル部分またはアセチレン部分などが挙げられる。重合可能な基として特に好ましいのはアクリレート部分である。
【００３５】
本発明において使用するためのネマチック化合物は、１つまたは複数（例えば、１つ、２つ、３つ、４つ、５つまたは６つ）の場合により置換された芳香族基、好ましくはフェニル基をさらに含み得る。芳香族基の任意選択の置換基の例としては、式（Ｉ）のキラルドーパント化合物のフェニル環上の置換基の例として本明細書に記載しているもの、例えば、アルキルおよびアルコキシ基などが挙げられる。
【００３６】
ネマチック化合物Ａ中の重合可能な基およびアリール（例えば、フェニル）基を結合するために場合により存在し得る基の例としては、本明細書において式（Ｉ）のキラルドーパント化合物Ｂ（以下で記載する式（ＩＡ）および式（ＩＢ）のものを含めた）に関して説明しているものが挙げられる。例えば、該ネマチック化合物Ａは、場合により置換されたフェニル基に一般に結合している式（Ｉ）（ならびに式（ＩＡ）および（ＩＢ））中のＡ1およびＡ2の意味として上で示した式（ｉ）〜（ｉｉｉ）の１つまたは複数の基を含み得る。本発明における使用に適したネマチック化合物の非限定的な具体例は、以下の各実施例で示す。
【００３７】
本発明において使用するための１種または複数のネマチック化合物Ａ（さらに１種または複数のキラルドーパント化合物Ｂ）は、重合可能な基を全く含まない化合物を実質的に含まないことが好ましい（すなわち、重合可能な基を全く有していない化合物を、仮に含むとしても、単に不純物として含むことが好ましい）。また、該ネマチック化合物がセルロース誘導体とは異なることが好ましい。
【００３８】
キラル液晶前駆体組成物において使用するための１種または複数のコレステリック（すなわち、キラルドーパント）化合物Ｂ（さらにキラルドーパント組成物中の１種または複数のキラルドーパント化合物）は、少なくとも１つの重合可能な基を含むことが好ましい。
【００３９】
上記の通り、好適な１種または複数のキラルドーパント化合物Ｂ（さらにキラルドーパント組成物中に存在する１種または複数のキラルドーパント化合物）の例としては、式（Ｉ）：
【化４】
0005416847.tif 000005
(I) 
（式中、
Ｒ1、Ｒ2、Ｒ3、Ｒ4、Ｒ5、Ｒ6、Ｒ7およびＲ8は、それぞれ独立してＣ1〜Ｃ6アルキルおよびＣ1〜Ｃ6アルコキシを示し、
Ａ1およびＡ2は、それぞれ独立して式（ｉ）〜（ｉｉｉ）：
（ｉ）−［（ＣＨ2）y−Ｏ］z−Ｃ（Ｏ）−ＣＨ＝ＣＨ2、
（ｉｉ）−Ｃ（Ｏ）−Ｄ1−Ｏ−［（ＣＨ2）y−Ｏ］z−Ｃ（Ｏ）−ＣＨ＝ＣＨ2、
（ｉｉｉ）−Ｃ（Ｏ）−Ｄ2−Ｏ−［（ＣＨ2）y−Ｏ］z−Ｃ（Ｏ）−ＣＨ＝ＣＨ2、
の基を示し、
Ｄ1は、式
【化５】
0005416847.tif 000006
の基を示し、
Ｄ2は、式
【化６】
0005416847.tif 000007
の基を示し、
ｍ、ｎ、ｏ、ｐ、ｑ、ｒ、ｓ、およびｔは、それぞれ独立して０、１、または２を示し、
ｙは０、１、２、３、４、５、または６を示し、
ｙが０の場合、ｚは０であり、ｙが１〜６の場合、ｚは１である）
のものが挙げられる。
【００４０】
一態様において、１種または複数のキラルドーパント化合物Ｂ（さらにキラルドーパント組成物中に存在する１種または複数のキラルドーパント化合物）は、式（ＩＡ）：
【化７】
0005416847.tif 000008
（式中、
Ｒ1、Ｒ2、Ｒ3、Ｒ4、Ｒ5、Ｒ6、Ｒ7およびＲ8は、それぞれ独立してＣ1〜Ｃ6アルキルおよびＣ1〜Ｃ6アルコキシを示し、
Ａ1およびＡ2は、それぞれ独立して式（ｉ）〜（ｉｉｉ）：
（ｉ）−［（ＣＨ2）y−Ｏ］z−Ｃ（Ｏ）−ＣＨ＝ＣＨ2、
（ｉｉ）−Ｃ（Ｏ）−Ｄ1−Ｏ−［（ＣＨ2）y−Ｏ］z−Ｃ（Ｏ）−ＣＨ＝ＣＨ2、
（ｉｉｉ）−Ｃ（Ｏ）−Ｄ2−Ｏ−［（ＣＨ2）y−Ｏ］z−Ｃ（Ｏ）−ＣＨ＝ＣＨ2、
の基を示し、
Ｄ1は、式
【化８】
0005416847.tif 000009
の基を示し、
Ｄ2は、式
【化９】
0005416847.tif 000010
の基を示し、
ｍ、ｎ、ｏ、ｐ、ｑ、ｒ、ｓ、およびｔは、それぞれ独立して０、１、または２を示し、
ｙは０、１、２、３、４、５、または６を示し、
ｙが０の場合、ｚは０であり、ｙが１〜６の場合、ｚは１である）
の１種または複数のイソマンニド誘導体を含み得る。
【００４１】
式（ＩＡ）の化合物（および式（Ｉ）の化合物）の一実施形態において、Ｒ1、Ｒ2、Ｒ3、Ｒ4、Ｒ5、Ｒ6、Ｒ7およびＲ8は、それぞれ独立してＣ1〜Ｃ6アルキルを示す。代替実施形態において、式（ＩＡ）（および式（Ｉ））中のＲ1、Ｒ2、Ｒ3、Ｒ4、Ｒ5、Ｒ6、Ｒ7およびＲ8は、それぞれ独立してＣ1〜Ｃ6アルコキシを示す。
【００４２】
式（Ｉ）および式（ＩＡ）の化合物の別の実施形態において、Ａ1およびＡ2は、それぞれ独立して式−［（ＣＨ2）y−Ｏ］z−Ｃ（Ｏ）−ＣＨ＝ＣＨ2の基を示し、Ｒ1、Ｒ2、Ｒ3およびＲ4は、それぞれ独立してＣ1〜Ｃ6アルキルを示し、ｍ、ｎ、ｏ、およびｐは、それぞれ独立して０、１、または２を示す。さらに別の実施形態において、式（Ｉ）および式（ＩＡ）中のＡ1およびＡ2は、それぞれ独立して式−［（ＣＨ2）y−Ｏ］z−Ｃ（Ｏ）−ＣＨ＝ＣＨ2の基を示し、Ｒ1、Ｒ2、Ｒ3およびＲ4は、それぞれ独立してＣ1〜Ｃ6アルコキシを示し、ｍ、ｎ、ｏ、およびｐは、それぞれ独立して０、１、または２を示す。
【００４３】
式（ＩＡ）（および式（Ｉ））の化合物の別の実施形態において、Ａ1およびＡ2は、それぞれ独立して式−Ｃ（Ｏ）−Ｄ1−Ｏ−［（ＣＨ2）y−Ｏ］z−Ｃ（Ｏ）−ＣＨ＝ＣＨ2および／または式−Ｃ（Ｏ）−Ｄ2−Ｏ−［（ＣＨ2）y−Ｏ］z−Ｃ（Ｏ）−ＣＨ＝ＣＨ2の基を示し、Ｒ1、Ｒ2、Ｒ3、Ｒ4、Ｒ5、Ｒ6、Ｒ7およびＲ8は、それぞれ独立してＣ1〜Ｃ6アルキルを示す。代替実施形態において、式（ＩＡ）（および式（Ｉ））中のＡ1およびＡ2は、それぞれ独立して式−Ｃ（Ｏ）−Ｄ1−Ｏ−［（ＣＨ2）y−Ｏ］z−Ｃ（Ｏ）−ＣＨ＝ＣＨ2の基および／または式−Ｃ（Ｏ）−Ｄ2−Ｏ−［（ＣＨ2）y−Ｏ］z−Ｃ（Ｏ）−ＣＨ＝ＣＨ2の基を示し、Ｒ1、Ｒ2、Ｒ3、Ｒ4、Ｒ5、Ｒ6、Ｒ7およびＲ8は、それぞれ独立してＣ1〜Ｃ6アルコキシを示す。
【００４４】
別の態様において、１種または複数のキラルドーパント化合物Ｂ（さらにキラルドーパント組成物中に存在する１種または複数のキラルドーパント化合物）は、式（ＩＢ）：
【化１０】
0005416847.tif 000011
（式中、
Ｒ1、Ｒ2、Ｒ3、Ｒ4、Ｒ5、Ｒ6、Ｒ7およびＲ8は、それぞれ独立してＣ1〜Ｃ6アルキルおよびＣ1〜Ｃ6アルコキシを示し、
Ａ1およびＡ2は、それぞれ独立して式（ｉ）〜（ｉｉｉ）：
（ｉ）−［（ＣＨ2）y−Ｏ］z−Ｃ（Ｏ）−ＣＨ＝ＣＨ2、
（ｉｉ）−Ｃ（Ｏ）−Ｄ1−Ｏ−［（ＣＨ2）y−Ｏ］z−Ｃ（Ｏ）−ＣＨ＝ＣＨ2、
（ｉｉｉ）−Ｃ（Ｏ）−Ｄ2−Ｏ−［（ＣＨ2）y−Ｏ］z−Ｃ（Ｏ）−ＣＨ＝ＣＨ2、
の基を示し、
Ｄ1は、式
【化１１】
0005416847.tif 000012
の基を示し、
Ｄ2は、式
【化１２】
0005416847.tif 000013
の基を示し、
ｍ、ｎ、ｏ、ｐ、ｑ、ｒ、ｓ、およびｔは、それぞれ独立して０、１、または２を示し、
ｙは０、１、２、３、４、５、または６を示し、
ｙが０の場合、ｚは０であり、ｙが１〜６の場合、ｚは１である）
により表される１種または複数のイソソルビド誘導体を含み得る。
【００４５】
式（ＩＢ）の化合物の一実施形態において、Ｒ1、Ｒ2、Ｒ3、Ｒ4、Ｒ5、Ｒ6、Ｒ7およびＲ8は、それぞれ独立してＣ1〜Ｃ6アルキルを示す。代替実施形態において、式（ＩＢ）中のＲ1、Ｒ2、Ｒ3、Ｒ4、Ｒ5、Ｒ6、Ｒ7およびＲ8は、それぞれ独立してＣ1〜Ｃ6アルコキシを示す。
【００４６】
式（ＩＢ）の化合物の別の実施形態において、Ａ1およびＡ2は、それぞれ独立して式−［（ＣＨ2）y−Ｏ］z−Ｃ（Ｏ）−ＣＨ＝ＣＨ2の基を示し、Ｒ1、Ｒ2、Ｒ3およびＲ4は、それぞれ独立してＣ1〜Ｃ6アルキルを示し、ｍ、ｎ、ｏ、およびｐは、それぞれ独立して０、１、または２を示す。さらに別の実施形態において、式（ＩＢ）中のＡ1およびＡ2は、それぞれ独立して式−［（ＣＨ2）y−Ｏ］z−Ｃ（Ｏ）−ＣＨ＝ＣＨ2の基を示し、Ｒ1、Ｒ2、Ｒ3およびＲ4は、それぞれ独立してＣ1〜Ｃ6アルコキシを示し、ｍ、ｎ、ｏ、およびｐは、それぞれ独立して０、１、または２を示す。
【００４７】
式（ＩＢ）の化合物の別の実施形態において、Ａ1およびＡ2は、それぞれ独立して式−Ｃ（Ｏ）−Ｄ1−Ｏ−［（ＣＨ2）y−Ｏ］z−Ｃ（Ｏ）−ＣＨ＝ＣＨ2および／または式−Ｃ（Ｏ）−Ｄ2−Ｏ−［（ＣＨ2）y−Ｏ］z−Ｃ（Ｏ）−ＣＨ＝ＣＨ2の基を示し、Ｒ1、Ｒ2、Ｒ3、Ｒ4、Ｒ5、Ｒ6、Ｒ7およびＲ8は、それぞれ独立してＣ1〜Ｃ6アルキルを示す。代替実施形態において、式（ＩＢ）中のＡ1およびＡ2は、それぞれ独立して式−Ｃ（Ｏ）−Ｄ1−Ｏ−［（ＣＨ2）y−Ｏ］z−Ｃ（Ｏ）−ＣＨ＝ＣＨ2の基および／または式−Ｃ（Ｏ）−Ｄ2−Ｏ−［（ＣＨ2）y−Ｏ］z−Ｃ（Ｏ）−ＣＨ＝ＣＨ2の基を示し、Ｒ1、Ｒ2、Ｒ3、Ｒ4、Ｒ5、Ｒ6、Ｒ7およびＲ8は、それぞれ独立してＣ1〜Ｃ6アルコキシを示す。
【００４８】
好ましい実施形態において、式（Ｉ）、（ＩＡ）および（ＩＢ）中のＲ1、Ｒ2、Ｒ3、Ｒ4、Ｒ5、Ｒ6、Ｒ7およびＲ8のアルキルおよびアルコキシ基は、３、４、６または７個の炭素原子、特に、４または６個の炭素原子を含み得る。
【００４９】
３または４個の炭素原子を含むアルキル基の例としては、イソプロピルおよびブチルが挙げられる。６または７個の炭素原子を含むアルキル基の例としては、ヘキシル、２−メチルペンチル、３−メチルペンチル、２，２−ジメチルペンチル、および２，３−ジメチルペンチルが挙げられる。
【００５０】
３または４個の炭素原子を含むアルコキシ基の例としては、ブタ−１−オキシ、ブタ−２−オキシ、およびｔｅｒｔ−ブトキシが挙げられる。６または７個の炭素原子を含むアルコキシ基の例としては、ヘキサ−１−オキシ、ヘキサ−２−オキシ、ヘキサ−３−オキシ、２−メチルペンタ−１−オキシ、２−メチルペンタ−２−オキシ、２−メチルペンタ−３−オキシ、２−メチルペンタ−４−オキシ、４−メチルペンタ−１−オキシ、３−メチルペンタ−１−オキシ、３−メチルペンタ−２−オキシ、３−メチルペンタ−３−オキシ、２，２−ジメチルペンタ−１−オキシ、２，２−ジメチルペンタ−３−オキシ、２，２−ジメチルペンタ−４−オキシ、４，４−ジメチルペンタ−１−オキシ、２，３−ジメチルペンタ−１−オキシ、２，３−ジメチルペンタ−２−オキシ、２，３−ジメチルペンタ−３−オキシ、２，３−ジメチルペンタ−４−オキシ、および３，４−ジメチルペンタ−１−オキシが挙げられる。
【００５１】
本発明において使用するための式（Ｉ）のキラルドーパント化合物Ｂの非限定的な具体例は、以下の実施例で示す。
【００５２】
１種または複数のキラルドーパント化合物Ｂは、通常、該組成物の全重量に対して約０．１重量％〜約３０重量％、例えば、約０．１％〜約２５％、または約０．１重量％〜約２０重量％の全濃度で前駆体組成物中に存在する。最良の結果は、該前駆体組成物の全重量に対して３重量％〜１０重量％、例えば、５重量％〜８重量％の濃度により得られる場合が多い。１種または複数のネマチック化合物Ａは、該前駆体組成物の全重量に対して約３０重量％〜約５０重量％の濃度で存在する場合が多い。
【００５３】
本発明のマーキングにおいて、前駆体組成物の適用（例えば、堆積）は、印刷技術、特に、連続インクジェット印刷、ドロップオンデマンドインクジェット印刷、およびスプレーコーティングの少なくとも１種から選択される印刷技術により実施することが好ましい。当然のことながら、印刷の当業者により知られている他の印刷技術も使用することができる。好ましい実施形態においてはインクジェット印刷を利用する。検査ラインおよび印刷機でのナンバリング、コーディングおよびマーキング用途に一般に使用される産業用インクジェットプリンターが特に好適である。好ましいインクジェットプリンターとしては、単一ノズル連続インクジェットプリンター（ラスターまたはマルチ偏向型プリンターとも呼ばれる）およびドロップオンデマンドインクジェットプリンター、特にバルブジェットプリンターが挙げられる。適用した前駆体組成物の厚さは、通常、約３〜約２０μｍ、例えば、約５〜約１５μｍである。
【００５４】
特に、該前駆体組成物を上述の印刷技術、例えば、インクジェット印刷により適用する場合、該組成物は、通常、利用する適用（印刷）技術に適した値までその粘度を調整するための溶媒を含む。インクジェット印刷インク用の一般的粘度値は、２５℃で約４〜約３０ｍＰａ．ｓの範囲である。好適な溶媒は当業者に知られている。その非限定的な例としては、低粘度でわずかに極性および非プロトン性の有機溶媒、例えば、メチルエチルケトン（ＭＥＫ）、アセトン、酢酸エチル、エチル３−エトキシプロピオネート、トルエンおよびそれらの２種以上の混合物などが挙げられる。
【００５５】
さらに、特に、該前駆体組成物を連続インクジェット印刷により適用する場合、本発明において使用するための前駆体組成物は、通常、少なくとも１種の導電剤（例えば、塩）も含む。導電剤は、該組成物において無視できない溶解度を有する。好適な導電剤の非限定的な例としては、塩、例えば、テトラアルキルアンモニウム塩（例えば、テトラブチルアンモニウムニトレート、テトラブチルアンモニウムペルクロレートおよびテトラブチルアンモニウムヘキサフルオロホスフェート）、カリウムチオシアネートなどのアルカリ金属チオシアネートおよびリチウムペルクロレートなどのアルカリ金属ペルクロレートなどが挙げられる。導電剤は、必要とされるまたは望ましい導電率を達成するのに十分な濃度で存在する。当然のことながら、２種以上の異なる導電剤（塩）の混合物を使用することができる。
【００５６】
本発明において使用するためのキラル液晶前駆体組成物をＵＶ放射により硬化／重合する場合、該組成物は、該組成物において無視できない溶解度を示す少なくとも１種の光開始剤も含む。多くの好適な光開始剤の非限定的な例としては、α−ヒドロキシケトン、例えば、１−ヒドロキシ−シクロヘキシル−フェニル−ケトンならびに１−ヒドロキシ−シクロヘキシル−フェニル−ケトンとベンゾフェノン、２−ヒドロキシ−２−メチル−１−フェニル−１−プロパノン、および２−ヒドロキシ−１−［４−（２−ヒドロキシエトキシ）フェニル］−２−メチル−１−プロパノンの１種または複数との混合物（例えば、約１：１）など；フェニルグリオキシレート、例えば、メチルベンゾイルホルメートおよびオキシ−フェニル−酢酸２−［２−オキソ−２−フェニル−アセトキシ−エトキシ］−エチルエステルとオキシ−フェニル−酢酸２−［２−ヒドロキシ−エトキシ］−エチルエステルとの混合物など；ベンジルジメチルケタール、例えば、アルファ，アルファ−ジメトキシ−アルファ−フェニルアセトフェノンなど；α−アミノケトン、例えば、２−ベンジル−２−（ジメチルアミノ）−１−［４−（４−モルホリニル）フェニル］−１−ブタノンおよび２−メチル−１−［４−（メチルチオ）フェニル］−２−（４−モルホリニル）−１−プロパノンなど；ホスフィンオキシドおよびジフェニル（２，４，６−トリメチルベンゾイル）−ホスフィンオキシドなどのホスフィンオキシド誘導体；Ｃｉｂａにより供給されているフェニルビス（２，４，６−トリメチルベンゾイル）；さらにはＬａｍｂｓｏｎにより供給されているＳｐｅｅｄｃｕｒｅ  ＩＴＸ（ＣＡＳ  １４２７７０−４２−１）、Ｓｐｅｅｄｃｕｒｅ  ＤＥＴＸ（ＣＡＳ  ８２７９９−４４−８）、Ｓｐｅｅｄｃｕｒｅ  ＣＰＴＸ（ＣＡＳ  ５４９５−８４−１−２またはＣＡＳ  ８３８４６−８６−０）などのチオキサントン誘導体が挙げられる。
【００５７】
該前駆体組成物を紫外線の照射とは異なる方法、例えば、高エネルギー粒子（例えば、電子ビーム）、Ｘ線、ガンマ線等により硬化する場合、当然のことながら、光開始剤の使用は省くことができる。
【００５８】
本発明において使用するためのキラル液晶前駆体組成物は、該組成物の特定の所望の性質を達成するのに好適な様々な他の任意選択の成分も含むことができ、一般に、該前駆体組成物の必要とされる性質にほとんど悪影響を及ぼさない任意の成分／物質を含むことができる。そのような任意選択の成分の非限定的な例は、樹脂、シラン化合物、（存在するならば）光開始剤用の増感剤等である。例えば、該組成物は、該組成物において無視できない溶解度を示す１種または複数のシラン化合物を含み得る。好適なシラン化合物の非限定的な例としては、式Ｒ1Ｒ2Ｒ3−Ｓｉ−Ｒ4（式中、Ｒ1、Ｒ2、およびＲ3は独立して、合計で１〜約６個の炭素原子を有するアルコキシおよびアルコキシアルコキシを表し、Ｒ4はビニル、アリル、（Ｃ1〜10）アルキル、（メタ）アクリルオキシ（Ｃ1〜6）アルキル、およびグリシジルオキシ（Ｃ1〜6）アルキルを表す）のものなどの場合により重合可能なシランなど、例えば、Ｅｖｏｎｉｋにより供給されているＤｙｎａｓｙｌａｎ（登録商標）ファミリーのビニルトリエトキシシラン、ビニルトリメトキシシラン、ビニルトリス（２−メトキシエトキシ）シラン、３−メタクリルオキシプロピル−トリメトキシシラン、オクチルトリ−エトキシシラン、および３−グリシジルオキシプロピルトリエトキシシランなどが挙げられる。
【００５９】
１種または複数のシラン化合物の濃度は、前駆体組成物中に存在するならば、通常、該組成物の全重量に対して約０．５重量％〜約５重量％である。
【００６０】
基材に本発明のキラル液晶前駆体組成物を適用（例えば、堆積）した後、該前駆体組成物を、特定の光学的性質を有する第１のキラル液晶状態にする。そのために、キラル液晶前駆体組成物を加熱し、該組成物中に溶媒が含有されているならばそれを蒸発することにより、所望のキラル液晶状態の促進（promotion）が生じる。溶媒を蒸発して液晶状態の形成を促進するために使用する温度は、キラル液晶前駆体組成物の成分に左右され、多くの場合、約５５℃〜約１５０℃、例えば、約５５℃〜約１００℃、好ましくは約６０℃〜約１００℃の範囲である。好適な熱源の例としては、従来の加熱手段、特に、放射源、例えば、ＩＲランプなどが挙げられる。必要とされる加熱時間は、複数の要因、例えば、前駆体組成物の成分、加熱装置のタイプおよび加熱強度（加熱装置のエネルギー出力）などに左右される。多くの場合、約１秒〜約３０秒間など、例えば、２０秒以下、１０秒以下、または５秒以下の加熱時間で十分である。
【００６１】
「特定の光学的性質」という用語は、特定の波長範囲を反射する特定のピッチを有する液晶状態であると理解されたい。式（Ｉ）および関連する式のキラルドーパント化合物を含有する前駆体組成物の利点は、加熱（および溶媒の蒸発）後に安定な液晶状態を迅速に生成する能力である。対照的に、先行技術（例えば、その開示全体を参照により本明細書に組み込むＥＰ１２９９３７５、ＥＰ１６６９４３１、およびＥＰ１３３９８１２を参照せよ）の前駆体組成物を用いた場合に加熱および溶媒の蒸発後に得られる液晶状態は、わずかな温度変化により容易に破壊される恐れがある場合が非常に多い。したがって、液晶状態の安定性を維持するために、後者の場合は、少なくとも部分的な硬化または重合プロセスにより液晶状態を凍結または固定することが必要である。前述の通り、液晶状態を凍結または固定すると、マーキング内でのコードまたはマーキングの生成が困難となる。対照的に、本発明のマーキングの作製方法においては、段階（ｖ）の前に前駆体組成物の成分の硬化／重合を実施することはない。換言すると、硬化／重合プロセスは、該組成物のキラル液晶状態がキラルドーパント組成物により局所的に改質された後にのみ実施する。
【００６２】
キラル液晶前駆体組成物の適用および第１のキラル液晶状態（例えば、層、パターンまたはフィルムの形態とすることができる）の形成後、第１のキラル液晶状態にある適用した組成物の１つまたは複数の領域に（少なくとも１種の）キラルドーパント組成物を適用する。キラルドーパント組成物は、キラル液晶前駆体組成物が依然として加熱された状態（例えば、加熱操作の完了直後）である間に適用してもよく、キラル液晶前駆体組成物が少なくともある程度（例えば、実質的に室温まで）冷却された後に適用してもよい。所望であれば、前駆体組成物の冷却は、例えば、先に加熱した組成物に周囲空気を送風することなどの当業者に知られている手段により加速することができる。キラルドーパント組成物を冷却された状態の前駆体組成物に適用することにより、該マーキングの解像度を改善することができる。一方、該マーキングを作製するプロセス全体を可能な限り単純で迅速な様式で実施する場合は、キラルドーパント組成物を加熱操作の完了直後に適用することが望ましい可能性がある。
【００６３】
本発明において使用するキラルドーパント組成物は、上述の式（Ｉ）および／または関連する式を有する１種または複数の（例えば、１種、２種、３種または４種の）キラルドーパント化合物Ｃを含むことが好ましい。より好ましい実施形態において、キラルドーパント組成物は、少なくとも１種のキラルドーパント化合物Ｃならびに式（Ｉ）および関連する式の化合物ではない少なくとも１種の他のキラルドーパントＤを含む。少なくとも１種のキラルドーパント化合物Ｄは、例えば、その開示全体を参照により本明細書に組み込むＥＰ−Ｂ−０８４７４３２、ＧＢ−Ａ−２３３０１３９、および米国特許第６，５８９，４４５号に開示されている、例えば、イソソルビドおよびイソマンニドの誘導体から選択することができる。
【００６４】
キラルドーパント組成物中に存在することが好ましいキラルドーパント化合物Ｃとして、例えば、上述のキラルドーパント化合物Ｂを使用してもよい。したがって、化合物Ｂに関して上述したことは全て化合物Ｃにも等しく例外なく当てはまる。また、キラルドーパント組成物中に存在する１種（または唯一）のキラルドーパント化合物Ｃがキラル液晶前駆体組成物中に存在する１種（または唯一）のキラルドーパント化合物Ｂと同一でもよいことが理解されよう。
【００６５】
キラルドーパント組成物は、通常、該組成物の全重量に対して約０．１重量％〜約３０重量％、例えば、約０．１％〜約２５％、または約０．１重量％〜約２０重量％の全濃度の１種または複数のキラルドーパント化合物を含む。全濃度は、該前駆体組成物の全重量に対して３重量％〜１０重量％、例えば、５重量％〜８重量％であることが多い。
【００６６】
特に、キラルドーパント組成物が上述の印刷技術、例えば、インクジェット印刷により適用される場合、該組成物は、通常、利用する適用（印刷）技術に適した値までその粘度を調整するための溶媒を含む。インクジェット印刷インク用の一般的粘度値は、２５℃で約４〜約３０ｍＰａ．ｓの範囲である。好適な溶媒は当業者に知られている。その非限定的な例としては、低粘度でわずかに極性および非プロトン性の有機溶媒、例えば、メチルエチルケトン（ＭＥＫ）、アセトン、酢酸エチル、エチル３−エトキシプロピオネート、トルエンおよびそれらの２種以上の混合物などが挙げられる。本発明の文脈において使用する印刷技術に必要な他の好適な成分（樹脂、塩等）が存在する可能性があり、当業者に知られている。例えば、キラルドーパント組成物は、プリンター、例えば、連続インクジェットプリンターなどと組み合わせたその使用を可能にするために、キラルドーパント組成物に十分な導電率を付与する１種または複数の導電剤、例えば、塩などを含み得る。好適な導電剤の例としては、本発明の前駆体組成物において使用するための導電剤の例として上述したもの、例えば、テトラブチルアンモニウムニトレート、テトラブチルアンモニウムペルクロレート、テトラブチルアンモニウムヘキサフルオロホスフェート、カリウムチオシアネート、リチウムペルクロレートなど、および当技術分野において知られている他の導電剤が挙げられる。
【００６７】
キラルドーパント組成物は、印刷技術、特に、連続インクジェット印刷、ドロップオンデマンドインクジェット印刷、バルブジェット印刷およびスプレーコーティングから選択される技術により、特定の光学的性質を有する第１の液晶状態にある適用した前駆体組成物の１つまたは複数の領域に適用することが好ましい。
【００６８】
適用したマーキングの解像度を高めるために、適用した前駆体組成物の１つまたは複数の領域へのキラルドーパント組成物の適用直後に、該前駆体組成物の表面の上に、好ましくはその表面に（実質的に）平行に空気流を通すことが有益である場合が多い。空気流は、任意の手段、例えば、（産業用）空気乾燥器により生成することができる。空気流は、激しいものおよび／または高速のものではないことが好ましい。空気の温度は、通常、周囲温度（例えば、約２０℃）であるが、多少低くても高くてもよく、例えば、最大で約６０℃、最大で約４０℃、または最大で約３０℃でもよい。「キラルドーパント組成物の適用直後」という表現は、キラルドーパント組成物の適用の完了後の、遅延がない、例えば、約１０秒以下、例えば、約５秒以下、約３秒以下、約２秒以下、または約１秒以下の期間内を意味することを意図したものである。
【００６９】
特に、重合または部分的に重合された液晶に対してレーザーまたは抽出剤を使用する先行技術と比較した利点は、ほぼリアルタイムで生成されるマーキングの形成の速さおよび容易さである。上記印刷技術を使用する別の利点は、キラル液晶状態内で生成されるマーキングの精度および安定性である。この印刷技術を使用する別の利点は、ほぼリアルタイムで生成し変動することができるマーキングのほぼ無限の可能性である。好ましい実施形態においては、キラルドーパント組成物を適用するためにインクジェット技術を使用する。検査ラインおよび印刷機でのナンバリングおよびコーディングおよびマーキング用途に一般に使用される産業用インクジェットプリンターが特に好適である。好ましいインクジェットプリンターは、単一ノズル連続インクジェットプリンター（ラスターまたはマルチ偏向型プリンターとも呼ばれる）およびドロップオンデマンドインクジェットプリンター、特にバルブジェットプリンターである。
【００７０】
適用した前駆体組成物の領域のうち、キラルドーパント組成物が適用される領域は、通常、適用した前駆体組成物の全面積の約０．１％〜約９９．９％である。該領域は、適用した前駆体組成物の全面積の少なくとも約１％、例えば、少なくとも約５％または少なくとも約１０％および９９％以下、例えば、９５％以下または９０％以下である場合が多い。
【００７１】
本発明のマーキングは、（１Ｄ、２Ｄ、３Ｄ）コード、例えば、１次元バーコード、スタックド１次元バーコード、２次元バーコード、３次元バーコードおよび／またはデータマトリックスなどを表す画像、写真、ロゴ、証印、および／またはパターンの形態とすることができる。対応するマーキングの一例は図２で表している。
【００７２】
当然のことながら、２種以上のキラルドーパント組成物（例えば、２種、３種以上の異なるキラルドーパント組成物）を使用すること、ならびにそれらを同時および／または連続的に、適用した前駆体組成物（例えば、適用した組成物の様々な領域）に適用することが可能である。例えば、第１のキラルドーパント組成物を適用すること、およびその後、第２のキラルドーパント組成物を、第１のキラルドーパント組成物が適用されている領域（複数可）の少なくとも一部（さらには、場合により、第１のキラルドーパント組成物が適用されていない１つまたは複数の領域）に適用することも可能である。
【００７３】
第１の特定の光学的性質を有する第１のキラル液晶状態にあるキラル液晶前駆体組成物の１つまたは複数の領域へのキラルドーパント組成物の適用後、該１つまたは複数の領域の少なくとも１つを、第２の特定の光学的性質を有する第２のキラル液晶状態にする。そのために、キラルドーパント組成物が適用された１つまたは複数の領域の少なくとも一部を加熱し、該組成物中に溶媒が含有されているならばそれを蒸発することにより、所望の第２のキラル液晶状態の昇位が生じる。溶媒を蒸発して第２の液晶状態の形成を促進するために使用する温度は、例えば、キラルドーパント組成物の成分に左右され、多くの場合、約５５℃〜約１５０℃、例えば、約５５℃〜約１００℃、好ましくは約６０℃〜約１００℃の範囲である。好適な熱源の例としては、従来の加熱手段、特に、放射源、例えば、ＩＲランプなどが挙げられる。
【００７４】
本発明のマーキングのセキュリティを強固なものにするために、キラルドーパント組成物は、電磁スペクトルの可視または不可視領域で吸収する１つまたは複数の顔料および／または染料をさらに含むことができ、ならびに／あるいは１つまたは複数の発光する顔料および／または染料をさらに含むことができる。電磁スペクトルの可視または不可視領域で吸収する好適な顔料および／または染料の非限定的な例としては、フタロシアニン誘導体が挙げられる。好適な発光顔料および／または染料の非限定的な例としては、ランタニド誘導体が挙げられる。顔料（複数可）および／または染料（複数可）の存在により、偽造に対する該マーキングのセキュリティが強化および増強される。当然のことながら、本発明において使用するためのキラルドーパント組成物は、上で論じた成分に加えて、キラルドーパント組成物の必要とされる性質にほとんど悪影響を及ぼさない任意の他の成分／物質を含み得る。
【００７５】
本発明のマーキングは、最終的に、キラルドーパント組成物の適用および加熱により第２のキラル液晶状態に（１つまたは複数の領域で）局所的に改質された第１のキラル液晶状態にある組成物の硬化および／または重合により得られる。固定または硬化は、該前駆体組成物中に（また場合によりキラルドーパント組成物中に）存在する重合可能な基の重合を誘発する紫外線の照射により実施することが好ましい。上述の先行技術に反して、本発明のマーキングは産業上容易に実施することができ、信頼性がある。
【００７６】
本発明のマーキングの別の利点は、本発明の印刷プロセス中に本質的に存在する天然のランダムな変動を、複製することが事実上不可能な固有の識別子（「指紋」）として使用できることである。この点において、キラルドーパント組成物を適用しない場合でさえ、キラル液晶状態にある硬化および／または重合された前駆体組成物がマーキングとなることが理解されよう。換言すると、キラルドーパント組成物は、「マーキング内部／表面のマーキング」を生成する役割を果たす。
【００７７】
本発明のマーキングは、例えば、セキュリティ特徴、認証特徴、識別特徴またはトラッキングおよびトレーシング特徴に組み込むことができる。セキュリティ特徴の一例は、３Ｄ効果による顕在的な特徴である。
【００７８】
以下の実施例は、本発明を限定することなく例示することを意図したものである。
【実施例】
【００７９】
本発明のマーキングは以下の通り調製する。
【００８０】
（１）キラル液晶前駆体組成物の調製
キラル液晶前駆体組成物（１）を以下の通り調製した。上述の式（Ｉ）のキラルドーパント化合物Ｂ、すなわち、（３Ｒ，３ａＲ，６Ｒ，６ａＲ）−ヘキサヒドロフロ［３，２−ｂ］フラン−３，６−ジイルビス（４−（４−（アクリロイルオキシ）−３−メトキシベンゾイルオキシ）−３−メトキシ−ベンゾエート）（７．５ｇ）、ネマチック化合物Ａ1、すなわち、安息香酸４−［［［４−［（１−オキソ−２−プロペン−１−イル）オキシ］ブトキシ］カルボニル］オキシ］−１，１’−（２−メチル−１，４−フェニレン）エステル（２２．０ｇ）、ネマチック化合物Ａ2、すなわち、２−メチル−ｌ，４−フェニレンビス（４−（４−（アクリロイルオキシ）ブトキシ）−ベンゾエート）（１４．０ｇ）、およびアセトン（４９．９ｇ）を秤量してネジ蓋付きフラスコに入れ、その後、該フラスコをオーブンで加熱して茶色がかった溶液を得た。次いで、混合物にテトラブチルアンモニウムペルクロレート（０．６ｇ）、リチウムペルクロレート（０．３ｇ）、２−メチル−１−［４−（メチルチオ）フェニル］−２−モルホリノプロパン−１−オン（Ｃｉｂａ社のＩｒｇａｃｕｒｅ  ９０７（登録商標）、１．３ｇ）、２，４−ジエチル−チオキサンテン−９−オン（０．７ｇ）、およびビニルトリエトキシシラン（３．７ｇ）を添加した。次いで、最終混合物を完全に溶解するまで撹拌または振とうするとキラル液晶前駆体組成物（１）が生じた。
【００８１】
キラル液晶前駆体組成物（２）を以下の通り調製した。上述の式（Ｉ）のキラルドーパント化合物Ｂ、すなわち、（３Ｒ，３ａＲ，６Ｒ，６ａＲ）−６−（４−（４−（アクリロイルオキシ）−３−メトキシベンゾイルオキシ）−３−メトキシベンゾイルオキシ）ヘキサヒドロフロ［３，２−ｂ］フラン−３−イル４−（４−（アクリロイルオキシ）ベンゾイルオキシ）−３−メトキシベンゾエート（９．０ｇ）、ネマチック化合物Ａ1、すなわち、安息香酸，４−［［［４−［（１−オキソ−２−プロペン−１−イル）オキシ］ブトキシ］カルボニル］オキシ］−１，１’−（２−メチル−１，４−フェニレン）エステル（１６．０ｇ）、ネマチック化合物Ａ2、すなわち、２−メチル−１，４−フェニレンビス（４−（４−（アクリロイルオキシ）ブトキシ）−ベンゾエート）（２０．０ｇ）、およびメチルエチルケトン（４８．０ｇ）を秤量してネジ蓋付きフラスコに入れ、その後、該フラスコをオーブンで加熱して茶色がかった溶液を得た。次いで、混合物にテトラブチルアンモニウムペルクロレート（０．５ｇ）、リチウムペルクロレート（０．６ｇ）、２−メチル−１［４−（メチルチオ）フェニル］−２−モルホリノプロパン−１−オン（Ｃｉｂａ社のＩｒｇａｃｕｒｅ  ９０７（登録商標）、１．２ｇ）、２−イソプロピル−チオキサンテン−９−オン（０．７ｇ）、およびビニルトリエトキシシラン（４．０ｇ）を添加した。次いで、最終混合物を完全に溶解するまで撹拌または振とうするとキラル液晶前駆体組成物（２）が生じた。
【００８２】
（２）基材へのキラル液晶前駆体組成物の堆積
次いで、キラル液晶前駆体組成物（１）または（２）を使用して、連続インクジェット印刷により暗いバックグラウンドを有する紙基材に平易なパターンを印刷した。
【００８３】
（３）前駆体組成物をキラル液晶状態にする
ＩＲランプへの約１〜５秒間（基材による）の曝露により平易なパターンから第１のキラル液晶状態を形成した。
【００８４】
（４）堆積させた前駆体組成物の１つまたは複数の領域へのキラルドーパント組成物の適用
次いで、連続インクジェットプリンターにより、第１のキラル液晶状態にある堆積させた前駆体組成物の上にコードまたは図柄を印刷した。印刷プロセスの完了後約１秒以内に、印刷表面に対して平行に空気流を流した。そのインクジェットインクは、（３Ｒ，３ａＲ，６Ｒ，６ａＲ）−ヘキサヒドロフロ［３，２−ｂ］フラン−３，６−ジイルビス（４−（４−（アクリロイルオキシ）−３−メトキシ−ベンゾイルオキシ）−３−メトキシ−ベンゾエート）（５〜２０重量％）およびメチルエチルケトン中のリチウムペルクロレート（０．６重量％）の（液滴の形態の）溶液または（３Ｒ，３ａＲ，６Ｒ，６ａＲ）−６−（４−（４−（アクリロイルオキシ）−３−メトキシベンゾイルオキシ）−３−メトキシ−ベンゾイルオキシ）ヘキサヒドロフロ−［３，２−ｂ］フラン−３−イル４−（４−（アクリロイルオキシ）ベンゾイルオキシ）−３−メトキシ−ベンゾエート（５〜２０重量％）およびアセトン中のリチウムペルクロレート（０．６重量％）の（液滴の形態の）溶液であった。
【００８５】
（５）前駆体組成物を第１のキラル液晶状態とは異なる光学的性質を有する第２のキラル液晶状態にする
マーキングを含む得られた製品のＩＲランプへの（基材次第で）約１〜５秒間の曝露により、コードまたは図柄が印刷された領域の第２のキラル液晶状態を形成した。これにより、第１のものとは異なる新規の異方性状態が局所的に生じた。
【００８６】
（６）得られた製品の硬化または重合
次いで、結果として得られた、マーキングが印刷された製品を、１０ｍＷ／ｃｍ2のＵＶ放射を有する低圧水銀ランプを備えたＵＶ乾燥器により硬化した。
【００８７】
上記手順により得られるマーキングを有する製品の一例を図２に示している。
【００８８】
例えば、以下の他の化合物を、式（Ｉ）のキラルドーパント化合物Ｂの代わりに上記の手順において利用することができる。
（３Ｒ，３ａＲ，６Ｒ，６ａＲ）−ヘキサヒドロフロ［３，２−ｂ］フラン−３，６−ジイルビス（４−（４−（アクリロイルオキシ）ベンゾイルオキシ）−ベンゾエート）；
（３Ｒ，３ａＲ，６Ｒ，６ａＲ）−ヘキサヒドロフロ［３，２−ｂ］フラン−３，６−ジイルビス（４−（４−（アクリロイルオキシ）ブトキシ）−ベンゾエート）；
（３Ｒ，３ａＲ，６Ｒ，６ａＲ）−ヘキサヒドロフロ［３，２−ｂ］フラン−３，６−ジイルビス（４−（アクリロイルオキシ）−２−メチル−ベンゾエート）；
（３Ｒ，３ａＲ，６Ｓ，６ａＲ）−ヘキサヒドロフロ［３，２−ｂ］フラン−３，６−ジイルビス（４−（４−（アクリロイルオキシ）ベンゾイルオキシ）−３−メトキシベンゾエート）；
（３Ｒ，３ａＲ，６Ｒ，６ａＲ）−ヘキサヒドロフロ［３，２−ｂ］フラン−３，６−ジイルビス（４−（４−（アクリロイルオキシ）−３−メトキシ−ベンゾイルオキシ）ベンゾエート）；
（３Ｒ，３ａＲ，６Ｒ，６ａＲ）−ヘキサヒドロフロ［３，２−ｂ］フラン−３，６−ジイルビス（４−（４−（アクリロイルオキシ）ベンゾイルオキシ）−３−メトキシベンゾエート）；
２−Ｏ−（４−｛［４−（アクリロイルオキシ）ベンゾイル］オキシ｝−２−メトキシベンゾイル）−５−Ｏ−（４−｛［４−（アクリロイルオキシ）−ベンゾイル］オキシ｝−３−メトキシベンゾイル）−１，４：３，６−ジアンヒドロ−Ｄ−マンニトール；
２，５−ビス−Ｏ−（４−｛［４−（アクリロイルオキシ）ベンゾイル］オキシ｝−２−メトキシベンゾイル）−１，４：３，６−ジアンヒドロ−Ｄ−マンニトール；
２−Ｏ−（４−｛［４−（アクリロイルオキシ）ベンゾイル］オキシ｝−２−メトキシベンゾイル）−５−Ｏ−（４−｛［４−（アクリロイルオキシ）−２−メチルベンゾイル］オキシ｝−２−メトキシベンゾイル）−１，４：３，６−ジアンヒドロ−Ｄ−マンニトール；
２−Ｏ−（４−｛［４−（アクリロイルオキシ）ベンゾイル］オキシ｝−２−メトキシベンゾイル）−５−Ｏ−（４−｛［４−（アクリロイルオキシ）−３−メチルベンゾイル］オキシ｝−２−メトキシベンゾイル）−１，４：３，６−ジアンヒドロ−Ｄ−マンニトール；
２−Ｏ−（４−｛［４−（アクリロイルオキシ）ベンゾイル］オキシ｝−２−メトキシベンゾイル）−５−Ｏ−（４−｛［４−（アクリロイルオキシ）−３−メチルベンゾイル］オキシ｝−２−メトキシベンゾイル）−１，４：３，６−ジアンヒドロ−Ｄ−マンニトール；
２−Ｏ−（４−｛［４−（アクリロイルオキシ）ベンゾイル］オキシ｝−２−メトキシベンゾイル）−５−Ｏ−（４−｛［４−（アクリロイルオキシ）−２，５−ジメチルベンゾイル］オキシ｝−２−メトキシベンゾイル）−１，４：３，６−ジアンヒドロ−Ｄ−マンニトール；
２−Ｏ−（４−｛［４−（アクリロイルオキシ）−２，５−ジメチルベンゾイル］オキシ｝−２−メトキシベンゾイル）−５−Ｏ−（４−｛［４−（アクリロイルオキシ）−３−メチルベンゾイル］オキシ｝−２−メトキシベンゾイル）−１，４：３，６−ジアンヒドロ−Ｄ−マンニトール；
２−Ｏ−（４−｛［４−（アクリロイルオキシ）−２−メトキシ−５−メチルベンゾイル］オキシ｝−２−メトキシベンゾイル）−５−Ｏ−（４−｛［４−（アクリロイルオキシ）−３−メチルベンゾイル］オキシ｝−２−メトキシベンゾイル）−１，４：３，６−ジアンヒドロ−Ｄ−マンニトール；
２−Ｏ−（４−｛［４−（アクリロイルオキシ）−２−メトキシベンゾイル］オキシ｝−２−メトキシベンゾイル）−５−Ｏ−（４−｛［４−（アクリロイルオキシ）−３−メチルベンゾイル］オキシ｝−２−メトキシベンゾイル）−１，４：３，６−ジアンヒドロ−Ｄ−マンニトール；
２−Ｏ−（４−｛［４−（アクリロイルオキシ）−２−メトキシベンゾイル］オキシ｝−２−メトキシベンゾイル）−５−Ｏ−（４−｛［４−（アクリロイルオキシ）−３−メトキシベンゾイル］オキシ｝−２−メトキシベンゾイル）−１，４：３，６−ジアンヒドロ−Ｄ−マンニトール；
２−Ｏ−（４−｛［４−（アクリロイルオキシ）−２−メトキシベンゾイル］オキシ｝ベンゾイル）−５−Ｏ−（４−｛［４−（アクリロイルオキシ）−３−メトキシベンゾイル］オキシ｝ベンゾイル）−１，４：３，６−ジアンヒドロ−Ｄ−マンニトール；
２，５−ビス−Ｏ−（４−｛［４−（アクリロイルオキシ）ベンゾイル］オキシ｝−３−メトキシベンゾイル）−１，４：３，６−ジアンヒドロ−Ｄ−マンニトール；
２−Ｏ−（４−｛［４−（アクリロイルオキシ）−２−メトキシベンゾイル］オキシ｝−２，５−ジメチルベンゾイル）−５−Ｏ−（４−｛［４−（アクリロイルオキシ）−３−メトキシベンゾイル］オキシ｝−３−メチルベンゾイル）−１，４：３，６−ジアンヒドロ−Ｄ−マンニトール；
２−Ｏ−（４−｛［４−（アクリロイルオキシ）−２−メトキシベンゾイル］オキシ｝−２−メチルベンゾイル）−５−Ｏ−（４−｛［４−（アクリロイルオキシ）−３−メトキシベンゾイル］オキシ｝−３−メチルベンゾイル）−１，４：３，６−ジアンヒドロ−Ｄ−マンニトール；
２−Ｏ−（４−｛［４−（アクリロイルオキシ）−２−メトキシ−５−メチルベンゾイル］オキシ｝−２−メチルベンゾイル）−５−Ｏ−（４−｛［４−（アクリロイルオキシ）−５−メトキシ−２−メチルベンゾイル］オキシ｝−３−メチルベンゾイル）−１，４：３，６−ジアンヒドロ−Ｄ−マンニトール；
２−Ｏ−（４−｛［４−（アクリロイルオキシ）ベンゾイル］オキシ｝−２−エトキシベンゾイル）−５−Ｏ−（４−｛［４−（アクリロイルオキシ）−３−エトキシベンゾイル］オキシ｝ベンゾイル）−１，４：３，６−ジアンヒドロ−Ｄ−マンニトール；
２−Ｏ−（４−｛［４−（アクリロイルオキシ）ベンゾイル］オキシ｝−２−エトキシ−５−メチルベンゾイル）−５−Ｏ−（４−｛［４−（アクリロイルオキシ）−３−エトキシベンゾイル］オキシ｝ベンゾイル）−１，４：３，６−ジアンヒドロ−Ｄ−マンニトール；
２−Ｏ−（４−｛［４−（アクリロイルオキシ）ベンゾイル］オキシ｝−２−エトキシ−５−メチルベンゾイル）−５−Ｏ−（４−｛［４−（アクリロイルオキシ）−５−エトキシ−２−メチルベンゾイル］オキシ｝ベンゾイル）−１，４：３，６−ジアンヒドロ−Ｄ−マンニトール；
２−Ｏ−（４−｛［４−（アクリロイルオキシ）−３−エトキシベンゾイル］オキシ｝ベンゾイル）−５−Ｏ−（４−｛［４−（アクリロイルオキシ）−２−メチルベンゾイル］オキシ｝−２−エトキシベンゾイル）−１，４：３，６−ジアンヒドロ−Ｄ−マンニトール；
２−Ｏ−（４−｛［４−（アクリロイルオキシ）−２，５−ジメチルベンゾイル］オキシ｝−２−エトキシベンゾイル）−５−Ｏ−（４−｛［４−（アクリロイルオキシ）−２−メチルベンゾイル］オキシ｝−２−エトキシベンゾイル）−１，４：３，６−ジアンヒドロ−Ｄ−マンニトール；
２，５−ビス−Ｏ−（４−｛［４−（アクリロイルオキシ）−２，５−ジメチルベンゾイル］オキシ｝−２−エトキシベンゾイル）−１，４：３，６−ジアンヒドロ−Ｄ−マンニトール；
２，５−ビス−Ｏ−（４−｛［４−（アクリロイルオキシ）−２−エトキシベンゾイル］オキシ｝−２−エトキシベンゾイル）−１，４：３，６−ジアンヒドロ−Ｄ−マンニトール；
２，５−ビス−Ｏ−（４−｛［４−（アクリロイルオキシ）−２−メトキシベンゾイル］オキシ｝−２−エトキシベンゾイル）−１，４：３，６−ジアンヒドロ−Ｄ−マンニトール；
２，５−ビス−Ｏ−（４−｛［４−（アクリロイルオキシ）−２−エトキシベンゾイル］オキシ｝−２−メトキシベンゾイル）−１，４：３，６−ジアンヒドロ−Ｄ−マンニトール；
２，５−ビス−Ｏ−（４−｛［４−（アクリロイルオキシ）−２−エトキシベンゾイル］オキシ｝−３−メチルベンゾイル）−１，４：３，６−ジアンヒドロ−Ｄ−マンニトール；
２，５−ビス−Ｏ−（４−｛［４−（アクリロイルオキシ）−２−エトキシベンゾイル］オキシ｝−３−メトキシベンゾイル）−１，４：３，６−ジアンヒドロ−Ｄ−マンニトール；
２，５−ビス−Ｏ−（４−｛［４−（アクリロイルオキシ）−３−メトキシベンゾイル］オキシ｝−３−メトキシベンゾイル）−１，４：３，６−ジアンヒドロ−Ｄ−マンニトール；
２，５−ビス−Ｏ−（４−｛［４−（アクリロイルオキシ）−３−メトキシベンゾイル］オキシ｝−３−メトキシベンゾイル）−１，４：３，６−ジアンヒドロ−Ｄ−グルシトール；
２−Ｏ−（４−｛［４−（アクリロイルオキシ）ベンゾイル］オキシ｝−２−メトキシベンゾイル）−５−Ｏ−（４−｛［４−（アクリロイルオキシ）−ベンゾイル］オキシ｝−３−メトキシベンゾイル）−１，４：３，６−ジアンヒドロ−Ｄ−グルシトール；
２，５−ビス−Ｏ−（４−｛［４−（アクリロイルオキシ）ベンゾイル］オキシ｝−２−メトキシベンゾイル）−１，４：３，６−ジアンヒドロ−Ｄ−グルシトール；
２−Ｏ−（４−｛［４−（アクリロイルオキシ）ベンゾイル］オキシ｝−２−メトキシベンゾイル）−５−Ｏ−（４−｛［４−（アクリロイルオキシ）−２−メチルベンゾイル］オキシ｝−２−メトキシベンゾイル）−１，４：３，６−ジアンヒドロ−Ｄ−グルシトール；
２−Ｏ−（４−｛［４−（アクリロイルオキシ）ベンゾイル］オキシ｝−２−メトキシベンゾイル）−５−Ｏ−（４−｛［４−（アクリロイルオキシ）−３−メチルベンゾイル］オキシ｝−２−メトキシベンゾイル）−１，４：３，６−ジアンヒドロ−Ｄ−グルシトール；
２−Ｏ−（４−｛［４−（アクリロイルオキシ）ベンゾイル］オキシ｝−２−メトキシベンゾイル）−５−Ｏ−（４−｛［４−（アクリロイルオキシ）−３−メチルベンゾイル］オキシ｝−２−メトキシベンゾイル）−１，４：３，６−ジアンヒドロ−Ｄ−グルシトール；
２−Ｏ−（４−｛［４−（アクリロイルオキシ）ベンゾイル］オキシ｝−２−メトキシベンゾイル）−５−Ｏ−（４−｛［４−（アクリロイルオキシ）−２，５−ジメチルベンゾイル］オキシ｝−２−メトキシベンゾイル）−１，４：３，６−ジアンヒドロ−Ｄ−グルシトール；
２−Ｏ−（４−｛［４−（アクリロイルオキシ）−２，５−ジメチルベンゾイル］オキシ｝−２−メトキシベンゾイル）−５−Ｏ−（４−｛［４−（アクリロイルオキシ）−３−メチルベンゾイル］オキシ｝−２−メトキシベンゾイル）−１，４：３，６−ジアンヒドロ−Ｄ−グルシトール；
２−Ｏ−（４−｛［４−（アクリロイルオキシ）−２−メトキシ−５−メチルベンゾイル］オキシ｝−２−メトキシベンゾイル）−５−Ｏ−（４−｛［４−（アクリロイルオキシ）−３−メチルベンゾイル］オキシ｝−２−メトキシベンゾイル）−１，４：３，６−ジアンヒドロ−Ｄ−グルシトール；
２−Ｏ−（４−｛［４−（アクリロイルオキシ）−２−メトキシベンゾイル］オキシ｝−２−メトキシベンゾイル）−５−Ｏ−（４−｛［４−（アクリロイルオキシ）−３−メチルベンゾイル］オキシ｝−２−メトキシベンゾイル）−１，４：３，６−ジアンヒドロ−Ｄ−グルシトール；
２，５−ビス−Ｏ−（４−｛［４−（アクリロイルオキシ）ベンゾイル］オキシ｝−３−メトキシベンゾイル）−１，４：３，６−ジアンヒドロ−Ｄ−グルシトール；
２−Ｏ−（４−｛［４−（アクリロイルオキシ）−２−メトキシベンゾイル］オキシ｝−２−メトキシベンゾイル）−５−Ｏ−（４−｛［４−（アクリロイルオキシ）−３−メトキシベンゾイル］オキシ｝−２−メトキシベンゾイル）−１，４：３，６−ジアンヒドロ−Ｄ−グルシトール；
２−Ｏ−（４−｛［４−（アクリロイルオキシ）−２−メトキシベンゾイル］オキシ｝ベンゾイル）−５−Ｏ−（４−｛［４−（アクリロイルオキシ）−３−メトキシベンゾイル］オキシ｝ベンゾイル）−１，４：３，６−ジアンヒドロ−Ｄ−グルシトール；
２−Ｏ−（４−｛［４−（アクリロイルオキシ）−２−メトキシベンゾイル］オキシ｝−２，５−ジメチルベンゾイル）−５−Ｏ−（４−｛［４−（アクリロイルオキシ）−３−メトキシベンゾイル］オキシ｝−３−メチルベンゾイル）−１，４：３，６−ジアンヒドロ−Ｄ−グルシトール；
２−Ｏ−（４−｛［４−（アクリロイルオキシ）−２−メトキシベンゾイル］オキシ｝−２−メチルベンゾイル）−５−Ｏ−（４−｛［４−（アクリロイルオキシ）−３−メトキシベンゾイル］オキシ｝−３−メチルベンゾイル）−１，４：３，６−ジアンヒドロ−Ｄ−グルシトール；
２−Ｏ−（４−｛［４−（アクリロイルオキシ）−２−メトキシ−５−メチルベンゾイル］オキシ｝−２−メチルベンゾイル）−５−Ｏ−（４−｛［４−（アクリロイルオキシ）−５−メトキシ−２−メチルベンゾイル］オキシ｝−３−メチルベンゾイル）−１，４：３，６−ジアンヒドロ−Ｄ−グルシトール；
２−Ｏ−（４−｛［４−（アクリロイルオキシ）ベンゾイル］オキシ｝−２−エトキシベンゾイル）−５−Ｏ−（４−｛［４−（アクリロイルオキシ）−３−エトキシベンゾイル］オキシ｝ベンゾイル）−１，４：３，６−ジアンヒドロ−Ｄ−グルシトール；
２−Ｏ−（４−｛［４−（アクリロイルオキシ）ベンゾイル］オキシ｝−２−エトキシ−５−メチルベンゾイル）−５−Ｏ−（４−｛［４−（アクリロイルオキシ）−３−エトキシベンゾイル］オキシ｝ベンゾイル）−１，４：３，６−ジアンヒドロ−Ｄ−グルシトール；
２−Ｏ−（４−｛［４−（アクリロイルオキシ）ベンゾイル］オキシ｝−２−エトキシ−５−メチルベンゾイル）−５−Ｏ−（４−｛［４−（アクリロイルオキシ）−５−エトキシ−２−メチルベンゾイル］オキシ｝ベンゾイル）−１，４：３，６−ジアンヒドロ−Ｄ−グルシトール；
２−Ｏ−（４−｛［４−（アクリロイルオキシ）−３−エトキシベンゾイル］オキシ｝ベンゾイル）−５−Ｏ−（４−｛［４−（アクリロイルオキシ）−２−メチルベンゾイル］オキシ｝−２−エトキシベンゾイル）−１，４：３，６−ジアンヒドロ−Ｄ−グルシトール；
２−Ｏ−（４−｛［４−（アクリロイルオキシ）−２，５−ジメチルベンゾイル］オキシ｝−２−エトキシベンゾイル）−５−Ｏ−（４−｛［４−（アクリロイルオキシ）−２−メチルベンゾイル］オキシ｝−２−エトキシベンゾイル）−１，４：３，６−ジアンヒドロ−Ｄ−グルシトール；
２，５−ビス−Ｏ−（４−｛［４−（アクリロイルオキシ）−２，５−ジメチルベンゾイル］オキシ｝−２−エトキシベンゾイル）−１，４：３，６−ジアンヒドロ−Ｄ−グルシトール；
２，５−ビス−Ｏ−（４−｛［４−（アクリロイルオキシ）−２−エトキシベンゾイル］オキシ｝−２−エトキシベンゾイル）−１，４：３，６−ジアンヒドロ−Ｄ−グルシトール；
２，５−ビス−Ｏ−（４−｛［４−（アクリロイルオキシ）−２−メトキシベンゾイル］オキシ｝−２−エトキシベンゾイル）−１，４：３，６−ジアンヒドロ−Ｄ−グルシトール；
２，５−ビス−Ｏ−（４−｛［４−（アクリロイルオキシ）−２−エトキシベンゾイル］オキシ｝−２−メトキシベンゾイル）−１，４：３，６−ジアンヒドロ−Ｄ−グルシトール；
２，５−ビス−Ｏ−（４−｛［４−（アクリロイルオキシ）−２−エトキシベンゾイル］オキシ｝−３−メチルベンゾイル）−１，４：３，６−ジアンヒドロ−Ｄ−グルシトール；および
２，５−ビス−Ｏ−（４−｛［４−（アクリロイルオキシ）−２−エトキシベンゾイル］オキシ｝−３−メトキシベンゾイル）−１，４：３，６−ジアンヒドロ−Ｄ−グルシトール。
【００８９】
上記の手順におけるネマチック化合物Ａ1として、例えば以下の他の化合物を利用することができる。
２−メトキシベンゼン−１，４−ジイルビス［４−（｛［４−（アクリロイルオキシ）ブトキシ］カルボニル｝オキシ）ベンゾエート］；
４−｛［４−（｛［４−（アクリロイルオキシ）ブトキシ］カルボニル｝オキシ）ベンゾイル］オキシ｝−２−メトキシフェニル４−（｛［４−（アクリロイルオキシ）ブトキシ］カルボニル｝オキシ）−２−メチルベンゾエート；
２−メトキシベンゼン−１，４−ジイルビス［４−（｛［４−（アクリロイルオキシ）ブトキシ］カルボニル｝オキシ）−２−メチル−ベンゾエート］；
２−メチルベンゼン−１，４−ジイルビス［４−（｛［４−（アクリロイルオキシ）ブトキシ］カルボニル｝オキシ）−２−メチル−ベンゾエート］；
４−｛［４−（｛［４−（アクリロイルオキシ）ブトキシ］カルボニル｝オキシ）ベンゾイル］オキシ｝−２−メチルフェニル４−（｛［４−（アクリロイルオキシ）ブトキシ］カルボニル｝オキシ）−３−メトキシベンゾエート；
２−メチルベンゼン−１，４−ジイルビス［４−（｛［４−（アクリロイルオキシ）ブトキシ］カルボニル｝オキシ）ベンゾエート］；
２−メチルベンゼン−１，４−ジイルビス［４−（｛［４−（アクリロイルオキシ）ブトキシ］カルボニル｝オキシ）−３−メトキシ−ベンゾエート］；
４−｛［４−（｛［４−（アクリロイルオキシ）ブトキシ］カルボニル｝オキシ）−３−メトキシベンゾイル］オキシ｝−２−メチルフェニル４−（｛［４−（アクリロイルオキシ）ブトキシ］カルボニル｝オキシ）−３，５−ジメトキシベンゾエート；
２−メチルベンゼン−１，４−ジイルビス［４−（｛［４−（アクリロイルオキシ）ブトキシ］カルボニル｝オキシ）−３，５−ジメトキシ−ベンゾエート］；
２−メトキシベンゼン−１，４−ジイルビス［４−（｛［４−（アクリロイルオキシ）ブトキシ］カルボニル｝オキシ）−３，５−ジメトキシベンゾエート］；および
４−｛［４−（｛［４−（アクリロイルオキシ）ブトキシ］カルボニル｝オキシ）−３−メトキシベンゾイル］オキシ｝−２−メトキシフェニル４−（｛［４−（アクリロイルオキシ）ブトキシ］カルボニル｝オキシ）−３，５−ジメトキシベンゾエート。
【００９０】
上記の手順におけるネマチック化合物Ａ2として、例えば以下の他の化合物を利用することができる。
４−（｛４−［４−（アクリロイルオキシ）ブトキシ］ベンゾイル｝オキシ）−３−メチルフェニル４−［４−（アクリロイルオキシ）ブトキシ］−２−メチルベンゾエート；
４−（｛４−［４−（アクリロイルオキシ）ブトキシ］ベンゾイル｝オキシ）−３−メチルフェニル４−［４−（アクリロイルオキシ）ブトキシ］−３−メチルベンゾエート；
２−メチルベンゼン−１，４−ジイルビス｛４−［４−（アクリロイルオキシ）ブトキシ］−２−メチルベンゾエート｝；
４−（｛４−［４−（アクリロイルオキシ）ブトキシ］−２−メチルベンゾイル｝オキシ）−３−メチルフェニル４−［４−（アクリロイルオキシ）ブトキシ］−２，５−ジメチルベンゾエート；
２−メチルベンゼン−１，４−ジイルビス｛４−［４−（アクリロイルオキシ）ブトキシ］−２，５−ジメチルベンゾエート｝；
２−メチルベンゼン−１，４−ジイルビス｛４−［４−（アクリロイルオキシ）ブトキシ］ベンゾエート｝；
４−（｛４−［４−（アクリロイルオキシ）ブトキシ］−３，５−ジメチルベンゾイル｝オキシ）−３−メチルフェニル４−［４−（アクリロイルオキシ）ブトキシ］−２，５−ジメチルベンゾエート；
２−メチルベンゼン−１，４−ジイルビス｛４−［４−（アクリロイルオキシ）ブトキシ］−３，５−ジメチルベンゾエート｝；
２−メトキシベンゼン−１，４−ジイルビス｛４−［４−（アクリロイルオキシ）ブトキシ］−３，５−ジメチルベンゾエート｝；
４−（｛４−［４−（アクリロイルオキシ）ブトキシ］−３−メチルベンゾイル｝オキシ）−２−メトキシフェニル４−［４−（アクリロイルオキシ）ブトキシ］−３，５−ジメチルベンゾエート；
２−メトキシベンゼン−１，４−ジイルビス｛４−［４−（アクリロイルオキシ）ブトキシ］−３−メチルベンゾエート｝；
４−（｛４−［４−（アクリロイルオキシ）ブトキシ］ベンゾイル｝オキシ）−３−メトキシフェニル４−［４−（アクリロイルオキシ）ブトキシ］−３−メチルベンゾエート；
４−（｛４−［４−（アクリロイルオキシ）ブトキシ］ベンゾイル｝オキシ）−３−メトキシフェニル４−［４−（アクリロイルオキシ）ブトキシ］−２，５−ジメチルベンゾエート；
２−メトキシベンゼン−１，４−ジイルビス｛４−［４−（アクリロイルオキシ）ブトキシ］−２−メトキシベンゾエート｝；
２−メトキシベンゼン−１，４−ジイルビス｛４−［４−（アクリロイルオキシ）ブトキシ］−３，５−ジメトキシベンゾエート｝；
２−メトキシベンゼン−１，４−ジイルビス｛４−［４−（アクリロイルオキシ）ブトキシ］−３−メトキシベンゾエート｝；
２−エトキシベンゼン−１，４−ジイルビス｛４−［４−（アクリロイルオキシ）ブトキシ］ベンゾエート｝；
２−エトキシベンゼン−１，４−ジイルビス｛４−［４−（アクリロイルオキシ）ブトキシ］−２−メチルベンゾエート｝；
２−（プロパン−２−イルオキシ）ベンゼン−１，４−ジイルビス｛４−［４−（アクリロイルオキシ）ブトキシ］ベンゾエート｝；
４−（｛４−［４−（アクリロイルオキシ）ブトキシ］ベンゾイル｝オキシ）−２−（プロパン−２−イルオキシ）フェニル４−［４−（アクリロイルオキシ）ブトキシ］−２−メチルベンゾエート；
２−（プロパン−２−イルオキシ）ベンゼン−１，４−ジイルビス｛４−［４−（アクリロイルオキシ）ブトキシ］−２−メチルベンゾエート｝；
２−（プロパン−２−イルオキシ）ベンゼン−１，４−ジイルビス｛４−［４−（アクリロイルオキシ）ブトキシ］−２，５−ジメチルベンゾエート｝；
２−（プロパン−２−イルオキシ）ベンゼン−１，４−ジイルビス｛４−［４−（アクリロイルオキシ）ブトキシ］−３，５−ジメチルベンゾエート｝；および
２−（プロパン−２−イルオキシ）ベンゼン−１，４−ジイルビス｛４−［４−（アクリロイルオキシ）ブトキシ］−３，５−ジメトキシベンゾエート｝。
【００９１】
前述の実施例は単に説明のために示したものであり、本発明を制限するものと解釈すべきではないことに留意されたい。例示的な実施形態を参照しながら本発明を説明してきたが、本明細書において使用してきた用語が、限定的な用語ではなく説明および例示の用語であることが理解されよう。本発明の範囲および精神からその態様が逸脱することなく、現在記載された、また補正された添付の請求項の範囲内での変更が可能である。本明細書において特定の手段、材料および実施形態を参照しながら本発明を説明してきたが、本発明は、本明細書に開示の細目に制限することを意図したものではなく、むしろ、本発明は、添付の請求項の範囲内にあるような全ての機能的に均等な構造、方法および使用にまで及ぶ。
【図１】
0005416847.tif 000020
【図２】
0005416847.tif 000021